МЕТОДИКА ИНИЦИАЦИИ ПОРООБРАЗОВАНИЯ

1. Способ инициации образования пор в полимерном материале, который содержит термопластичную композицию, при этом термопластичная композиция включает непрерывную фазу, в которой добавка микровключения и добавка нановключения диспергированы в виде дискретных доменов, при этом непрерывная фаза включает матричный полимер, при этом способ включает механическое вытягивание полимерного материала в твердом состоянии с образованием пористой сети, где пористая сеть включает множество нанопор со средним размером поперечного сечения приблизительно 800 нанометров или меньше.
2. Способ по п. 1, где полимерный материал вытягивают при температуре от приблизительно -50°C до приблизительно 125°C, предпочтительно от приблизительно -25°C до приблизительно 100°C и более предпочтительно от приблизительно -20°C до приблизительно 50°C.
3. Cпособ по п. 1, где полимерный материал вытягивают при температуре, которая по меньшей мере на приблизительно 10°C, предпочтительно по меньшей на приблизительно 20°C и более предпочтительно по меньшей мере на приблизительно 30°C ниже температуры стеклования матричного полимера и/или добавки микровключения.
4. Способ по п. 1, где нанопоры имеют средний размер поперечного сечения от приблизительно 5 до приблизительно 700 нанометров и предпочтительно от приблизительно 10 до приблизительно 100 нанометров.
5. Способ по п. 1, где общий объем пор полимерного материала составляет от приблизительно 15% до приблизительно 80%, предпочтительно от приблизительно 20% до приблизительно 70% и более предпочтительно от приблизительно 30% до приблизительно 60% на кубический сантиметр материала.
6. Способ по п. 1, где нанопоры составляют приблизительно 15 об.% или больше, предпочтительно приблизительно 20 об. % или больше, более предпочтительно от приблизительно 30 об.% до 100 об.% и еще более предпочтительно от приблизительно 40 об.% до приблизительно 90 об.% от общего объема пор в полимерном материале.
3
3
3
3
3
3
7. Способ по п. 1, где механически вытянутый полимерный материал имеет плотность приблизительно 1,2 г/см или меньше, предпочтительно приблизительно 1,0 г/см или меньше, более предпочтительно от приблизительно 0,2 г/см до приблизительно 0,8 г/см и еще более предпочтительно от приблизительно 0,1 г/см до приблизительно 0,5 г/см.
8. Способ по п. 1, где материал вытягивают путем пропускания материала в зазор, заданный между двумя роликами.
9. Способ по п. 8, где по меньшей мере один из роликов cпособен вращаться.
10. Способ по п. 8, где по меньшей один из роликов содержит структуру в виде приподнятых рельефных элементов.
11. Cпособ по п. 8, где по меньшей мере один из роликов содержит множество бородок.
12. Способ по п. 1, где материал пропускают через последовательность роликов, которые поступательно вытягивают материал.
13. Способ по п. 1, где материал вытягивают через сужающуюся фильеру.
14. Способ по п. 13, где материал подвергают пултрузии через сужающуюся фильеру.
15. Способ по п. 1, где материал вытягивают путем применения текучей среды.
16. Способ по п. 1, где материал вытягивают путем применения тормозного устройства.
17. Способ по п. 1, где непрерывная фаза составляет от приблизительно 60 масс. % до приблизительно 99 масс. % термопластичной композиции, добавка микровключения составляет от приблизительно 1 масс. % до приблизительно 30 масс. % композиции на основе массы непрерывной фазы, и добавка нановключения составляет от приблизительно 0,05 масс. % до приблизительно 20 масс. % композиции на основе массы непрерывной фазы.
18. Способ по п. 1, где матричный полимер содержит сложный полиэфир или полиолефин.
19. Способ по п. 1, где матричный полимер имеет температуру стеклования приблизительно 0°C или больше.
20. Способ по п. 1, где добавка нановключения включает полиолефин.
21. Способ по п. 1, где добавка нановключения представляет собой функционализированный полиолефин.
22. Способ по п. 21, где добавка нановключения представляет собой полиэпоксид.
23. Способ по п. 1, где термопластичная композиция дополнительно содержит межфазный модификатор.
24. Способ по п. 1, где полимерный материал обычно не содержит газообразных порообразующих средств.
25. Способ по п. 1, где пористая сеть дополнительно включает микропоры со средним размером поперечного сечения от приблизительно 0,5 до приблизительно 30 микрометров.
26. Способ по п. 1, где пористая сеть распределена практически однородным образом по всему материалу.
27. Способ по п. 1, где нанопоры распределены в параллельных в целом колонках.
28. Способ по п. 1, где микроразмерные домены имеют средний размер поперечного сечения от приблизительно 0,5 мкм до приблизительно 250 мкм.